(57)【要約】  本発明は、金属を含む少なくとも１つの赤外線反射層と、ナノ粒子を含む少なくなくとも１つの赤外線吸収層とを備えた太陽光制御フィルムに関するものである。このフィルムでは、赤外線吸収層は、赤外線反射層よりも太陽から遠くに配置されている。赤外線エネルギーの最初の反射と、その後の赤外線エネルギーの吸収とを組み合わせることによって、反射と吸収との間の最適条件を得ることができる。
2010513942.tif 000002
【特許請求の範囲】
【請求項１】
太陽に対して配置された太陽光制御フィルムにおいて、
少なくとも一種の金属を含む少なくとも１つの赤外線反射層と、
ナノ粒子を含み、前記赤外線反射層よりも太陽から遠くに配置された少なくとも１つの赤外線吸収層と、を備え、
前記ナノ粒子は、前記赤外線吸収層の近赤外線域（７８０ｎｍから２５００ｎｍの波長範囲）における内部透過率が３０％よりも低くなりかつ前記赤外線吸収層の可視光域（３８０ｎｍから７８０ｎｍの波長範囲）における内部透過率が８０％よりも高くなるように、選択されていることを特徴とする太陽光制御フィルム。
【請求項２】
前記赤外線吸収層の近赤外線域（７８０ｎｍから２５００ｎｍの波長範囲）における内部透過率が２０％よりも低くかつ前記赤外線吸収層の可視光域における内部透過率が９０％よりも高いことを特徴とする請求項１に記載の太陽光制御フィルム。
【請求項３】
前記ナノ粒子は、６フッ化物ナノ粒子、酸化タングステンナノ粒子、複合酸化タングステン粒子、およびそれらの組合せからなる群から選択されていることを特徴とする請求１あるいは２に記載の太陽光制御フィルム。
【請求項４】
前記赤外線反射層は、銀、金、銅、クロム、およびそれらの合金からなる群から選択された少なくとも一種の金属を含んでいることを特徴とする先行する請求項のいずれか一項に記載の太陽光制御フィルム。
【請求項５】
前記赤外線反射層は、５ｎｍから２５ｎｍの範囲内の厚みを有していることを特徴とする先行する請求項のいずれか一項に記載の太陽光制御フィルム。
【請求項６】
前記赤外線反射層は、スパッタリングまたは蒸着によって堆積されていることを特徴とする先行する請求項のいずれか一項に記載の太陽光制御フィルム。
【請求項７】
前記赤外線反射層は、高屈折率を有する層間に挟み込まれていることを特徴とする先行する請求項のいずれか一項に記載の太陽光制御フィルム。
【請求項８】
前記ナノ粒子は、１ｎｍから５００ｎｍの範囲内の直径を有していることを特徴とする先行する請求項のいずれか一項に記載の太陽光制御フィルム。
【請求項９】
前記ナノ粒子の濃度は、０．０１ｇ／ｍ２から５ｇ／ｍ２の範囲内にあることを特徴とする先行する請求項のいずれか一項に記載の太陽光制御フィルム。
【請求項１０】
前記赤外線反射層および／または前記赤外線吸収層は、可撓性基板または剛性基板に堆積されていることを特徴とする先行する請求項のいずれか一項に記載の太陽光制御フィルム。
【発明の詳細な説明】
【技術分野】
【０００１】
本発明は、太陽光制御フィルムに関するものである。
【背景技術】
【０００２】
建物および車両の透明グレージングのエネルギー伝達を改良するための柔軟な太陽光制御フィルムが、当技術分野において知られている。最も共通する機能は、太陽熱負荷を低減させ、これによって、快適さを改良し、建物または車両内の冷却負荷を低減させることである。
【０００３】
熱負荷を低減させるために、太陽光スペクトルの可視光部分または赤外線部分のいずれかにおいて、太陽光透過が遮られることになる。
【０００４】
多くの異なる形式の太陽光制御フィルムが、当技術分野において知られている。
【０００５】
当技術分野において知られている太陽光制御フィルムの一形式は、透明基板に堆積された銀またはアルミニウムのような反射金属の極めて薄い層を備えている。
【０００６】
金属および金属層の厚みに依存して、太陽光制御フィルムは、ある可視光透過率（ＶＬＴ）およびある可視光反射率（ＶＬＲ）を有することになる。
【０００７】
許容レベルの可視光反射率を得るためには、反射金属層は、十分に厚くなければならない。しかし、金属層の厚みを増加させれば、可視光透過率は、許容されないレベルにまで減少することになる。
【０００８】
金属化フィルムのＶＬＴを増す１つの試みとして、高屈折率を有する材料、例えば、二酸化チタンまたは酸化インジウムチタンの層内に金属フィルムを挟み込んでＶＬＲを減少させる方法が挙げられる。
【０００９】
しかし、この形式の太陽光制御フィルムは、緩速で高価なプロセスを必要とすることになる。
【００１０】
代替形式の太陽光制御フィルムは、第１のポリマー種および第２のポリマー種の交互層を有する赤外線反射多層フィルムを備えている。
【００１１】
しかし、この形式の選択的赤外線反射フィルムの反射帯域は、わずかに赤色の光の反射が観察されるほど、可視光に近くなっている。
【００１２】
特許文献１は、第１のポリマー種および第２のポリマー種の交互層を有する赤外線反射多層、および硬化ポリマー粘結剤内に分散された赤外線吸収ナノ粒子を有する多層フィルムを記載している。
【００１３】
他の太陽光制御フィルムでは、近赤外線吸収線染料が用いられている。この目的を達成するために、種々の無機金属化合物のナノ粒子を用いて、赤外線の特定波長帯域を反射または吸収する被膜を形成することができる。
【００１４】
しかし、太陽熱吸収が高いので、極めて高いグレージング温度に達することになる。グレージング温度が高くなると、特に建築用途では、ガラスが破損することがある。
【先行技術文献】
【特許文献】
【００１５】
【特許文献１】米国特許出願公開第２００６／１５４０４９号明細書
【発明の概要】
【発明が解決しようとする課題】
【００１６】
本発明の目的は、先行技術の欠点を解消する太陽光制御フィルムを提供することにある。
【００１７】
本発明の他の目的は、近赤外線エネルギーの反射と吸収との間に最適なバランスを有する太陽光制御フィルムを提供することにある。
【００１８】
本発明の第１の態様により太陽光制御フィルムが提供されている。
【００１９】
この太陽光制御フィルムは、太陽に対して配置され、
−少なくとも一種の金属を含む少なくとも１つの赤外線吸収層と、
−ナノ粒子を含む少なくとも１つの赤外線吸収層と、
を備えている。
【００２０】
このフィルムでは、赤外線吸収層は、赤外線反射層よりも太陽から遠くに配置されている。
【００２１】
太陽のエネルギーが最初に赤外線反射層に当たるので、エネルギーの一部が反射されることになる。透過したエネルギーの一部は、赤外線吸収層によって、少なくとも部分的に吸収されることになる。
【００２２】
赤外線エネルギーの最初の反射と赤外線エネルギーの次の吸収とを組合せることによって、かつナノ粒子の種類を選択することによって、反射と吸収との間の最適条件が見出されることになる。
【００２３】
ナノ粒子は、近赤外線域における赤外線吸収層の内部透過率が３０％よりも低くなるように、かつ可視光域における赤外線吸収層の内部透過率が８０％よりも高くなるように、選択されている
【００２４】
本発明の目的を達成する上で、「近赤外線域」は、７８０ｎｍから２５００ｎｍの波長範囲として定義され、「可視光域」は、３８０ｎｍから７８０ｎｍの波長範囲として定義されている。
【００２５】
赤外線反射層
原理的に、当技術分野において知られているどのような形式の赤外線層が考えられてもよい。
【００２６】
第１の形式の赤外線反射層は、少なくとも１つの反射金属層から構成されている。好ましい金属層は、アルミニウム、銀、金、銅、クロム、およびそれらの合金を含んでいる。
【００２７】
好ましい銀合金は、例えば、金、プラチナ、パラジウム、銅、アルミニウム、インジウム、または亜鉛、および／またはそれらの混合物と銀との合金である。
【００２８】
好ましい赤外線反射層は、１ｗｔ％から５０ｗｔ％の範囲内、例えば、１０ｗｔ％から２０ｗｔ％の範囲内の金を含む銀合金を含んでいる。
【００２９】
代替的な赤外線反射層は、銀層または銀合金層であって、その層の片面または両面に金層のような金属層を有する、銀層または銀合金層から構成されている。
【００３０】
赤外線反射層の厚みは、好ましくは、５ｎｍから２５ｎｍの範囲内、好ましくは、５ｎｍから１５ｎｍの範囲内、例えば、７ｎｍ、８ｎｍ、または９ｎｍである。
【００３１】
赤外線反射層は、好ましくは、真空堆積技術、例えば、スパッタリングまたは蒸着によって、堆積されている。
【００３２】
好ましい実施形態では、金属層は、酸化金属のような高屈折率を有する層間に挟み込まれている。酸化金属層は、どのような透明材料から構成されていてもよい。しかし、高屈折率および殆どゼロの消衰係数を有する酸化金属が好ましい。
【００３３】
赤外線反射層は、例えば、１つ、２つ、または３つの金属層を備え、各金属層が、高屈折率を有する酸化金属層のような層間に挟み込まれているとよい。
【００３４】
層構造を有する酸化金属層は、当技術分野において知られているどのような技術によって堆積されてもよい。好ましい技術の例として、スパッタ蒸着のような物理蒸着技術または化学蒸着技術が挙げられる。
【００３５】
好ましい酸化金属層は、ＴｉＯ２、さらに具体的には、ルチル相を主に含み、極めて高密度のＴｉＯ２を含んでいる。この種のＴｉＯ２は、５１０ｎｍで２．４１の屈折率を有している。
【００３６】
ＴｉＯ２層は、Ｔｉターゲット、ＴｉＯ２ターゲット、または半化学量論的ＴｉＯｘターゲット（ｘは、１．７５から２の間の数）の反応性スパッタ堆積プロセスによって堆積させることができる。
【００３７】
主にルチル相から構成されたＴｉＯ２は、好ましくは、ＴｉＯｘターゲット（好ましくは、回転ＴｉＯｘターゲット）（ｘは、１．５から２の間、例えば、１．５から１．７の間の数）を用いるＤＣマグネトロン・スパッタリングによって堆積されることになる。
【００３８】
これらの回転ターゲットは、還元雰囲気（例えば、Ａｒ／Ｈ２）において、ルチル粉末をステンレス鋼裏当てチューブ上にプラズマ溶射することによって、作製されている。これらのターゲットは、ＤＣマグネトロン・スパッタリングプロセスにおいて陰極として用いられるのに十分な導電性を有すると共に、極めて高い電力レベルに耐えることができるものである。その結果、低い投資コストで（堆積源および電力供給のいずれにおいても、著しく低コストで）、極めて高いスパッタ堆積速度を達成することができる。
【００３９】
高屈折率を有する他の酸化金属は、例えば、（５５０ｎｍで２．４５の屈折率を有する）ＢｉＯ２または（５５０ｎｍで２．５５の屈折率を有する）ＰｂＯである。
【００４０】
反射層をなす種々の酸化金属層は、同一材料から構成されていてもよいし、異なる材料から構成されていてもよい。
【００４１】
赤外線吸収層
本発明によれば、赤外線吸収層はナノ粒子を含んでいる。「ナノ粒子」という用語は、赤外線吸収無機ナノ粒子を指すものとする。
【００４２】
赤外線吸収共鳴波長（すなわち、ナノ粒子が主に吸収する波長）および吸収波長範囲の幅（すなわち、ナノ粒子が吸収を引き起こす波長範囲）に依存して、ナノ粒子を異なる群に分割することができる。
【００４３】
−第１の群のナノ粒子は、１０００ｎｍを超える波長範囲内において、広帯域にわたって赤外線エネルギーを吸収するものである。
【００４４】
この例として、酸化インジウム、酸化錫、酸化アンチモン、酸化亜鉛、酸化アルミニウム亜鉛、酸化タングステン、酸化インジウム錫（ＩＴＯ）のナノ粒子、酸化アンチモン錫（ＡＴＯ）、酸化アンチモンインジウム、またはそれらの組合せが挙げられる。
【００４５】
−第２の群のナノ粒子は、近赤外線を吸収するものである。具体的に、第２の群のナノ粒子は、７８０〜１０００ｎｍの波長範囲内における赤外線を吸収する。
【００４６】
第２の群のナノ粒子の例として、６フッ化物ナノ粒子、酸化タングステンナノ粒子、または複合酸化タングステンナノ粒子が挙げられる。
【００４７】
酸化タングステンは、ＷｙＯｚの式によって、表わされる。ただし、Ｗは、タングステンであり、Ｏは、酸素であり、ｚ／ｙは、２＜ｚ／ｙ＜３である。
【００４８】
複合酸化タングステンは、ＭｘＷｙＯｚの式によって表わされる。ただし、Ｍは、Ｈ、Ｈｅ、アルカリ金属、アルカリ土類金属、希土類金属、Ｍｇ，Ｚｒ，Ｃｒ，Ｍｎ，Ｆｅ，Ｒｕ，Ｃｏ，Ｒｈ，Ｉｒ，Ｎｉ，Ｐｄ，Ｐｔ，Ｃｕ，Ａｇ，Ａｕ，Ｚｎ，Ｃｄ，Ａｌ，Ｇａ，Ｉｎ，Ｔｉ，Ｓｉ，Ｇｅ，Ｓｎ，Ｐｂ，Ｓｂ，Ｂ，Ｆ，Ｐ，Ｓ，Ｓｅ，Ｂｒ，Ｔｅ，Ｔｉ，Ｎｂ，Ｖ，Ｍｏ，Ｔａ，Ｒｅであり、Ｗは、タングステンであり、Ｏは、酸素であり、ｘ／ｙおよびｚ／ｙは、０．００１≦ｘ／ｙ≦１、および２≦ｚ／ｙ≦３である。
【００４９】
６フッ化物粒子の例として、Ｌａ，Ｈｏ，Ｄｙ，Ｔｂ，Ｇｄ，Ｎｄ，Ｐｒ，Ｃｅ，Ｙ，Ｓｍの粒子が考えられてもよい。最も好ましい６フッ化物粒子として、ＬａＢ６が挙げられる
【００５０】
また、他の粒子、例えば、酸化物粒子と併用される６フッ化物粒子が考えられてもよい。
【００５１】
本発明では、第２の群のナノ粒子が好ましい。
【００５２】
第２の群のナノ粒子を用いることによって、可視光の高透過率を維持しながら、近赤外線の著しい吸収をもたらす太陽光制御フィルムが得られることになる。
【００５３】
もし０．０１ｇ／ｍ２から５ｇ／ｍ２の範囲内の濃度の第２の群のナノ粒子を含む、０．８μｍから５５μｍの範囲内の厚みを有する赤外線吸収層を考えると、可視光域（３８０〜７８０ｎｍ）における透過率（ＶＬＴ）は、７０％よりも高く、さらに好ましくは、７２％よりも高く、さらに７５％よりも高くなる。
【００５４】
このような赤外線吸収層の８００〜１０００ｎｍの波長範囲における透過率は、この範囲の全ての波長に対して５０％未満である。
【００５５】
可視光域における前述の透過率および８００〜１０００ｎｍの波長範囲における前述の透過率は、赤外線吸収層自体の透過率、すなわち、赤外線反射層のようなどのような他の層または基板も設けていない場合の赤外線吸収層の透過率である。
【００５６】
第１の群のナノ粒子を含む同様の赤外線吸収層は、可視範囲（３８０〜７８０ｎｍ）における低透過率、および８００〜１０００ｎｍの波長範囲内における５０％よりも高い透過率を有している。
【００５７】
ナノ粒子は、好ましくは、１ｎｍから５００ｎｍの範囲内の直径を有している。さらに好ましくは、粒子の直径は、１０ｎｍから１００ｎｍの間の範囲内にある。
【００５８】
ナノ粒子は、どのよう形状を有していてもよい。
【００５９】
ナノ粒子の濃度は、好ましくは、０．０１ｇ／ｍ２から５ｇ／ｍ２の範囲内にある。さらに好ましくは、ナノ粒子の濃度は、０．８ｇ／ｍ２から３ｇ／ｍ２の範囲にある。
【００６０】
ナノ粒子は、例えば、ポリマー粘結剤内に分散されてもよいし、ポリマーフィルムのような基板内に含まれていてもよい。
【００６１】
赤外線反射層および赤外線吸収層は、好ましくは、柔軟基板または剛性基板のいずれかに堆積されている。太陽光制御フィルムに従来から用いられているどのような透明材料が考えられてもよい。好ましい基板は、ガラスフィルムまたはポリマーフィルムから構成されている。適切なポリマーの例として、ポリエチレンテレフタレート（ＰＥＴ）、ポリエチレンナフタレート（ＰＥＮ）、ポリウレタン（ＰＵ）、ポリカーボネート（ＰＣ）、ポリイミド、およびポリエーテルイミドが挙げられる。
【００６２】
以下、添付の図面を参照して、本発明をさらに詳細に説明する。
【図面の簡単な説明】
【００６３】
【図１】本発明に係る太陽光制御フィルムの概略図である。
【図２】本発明に係る太陽光制御フィルムの実施形態を示す図である。
【図３】本発明に係る太陽光制御フィルムの代替的実施形態を示す図である
【図４】本発明に係る太陽光制御フィルムの他の実施形態を示す図である
【図５】本発明に係る太陽光制御フィルムのさらに他の実施形態を示す図である
【発明を実施するための形態】
【００６４】
図１は、本発明に係る太陽光制御フィルム１０の概略図を示している。
【００６５】
太陽光制御フィルム１０は、赤外線反射層１２および赤外線吸収層１４を備えている。赤外線吸収層１２は、赤外線反射層１２よりも太陽１６から遠くに配置されている。赤外線反射層１２および赤外線吸収層は、接着剤１５によって、互いに積層されている。
【００６６】
太陽光制御フィルム１０は、接着剤１７によって、ガラス基板１８に接着されている。
【００６７】
可能であれば、太陽光制御フィルムは、ハードコート層または耐擦過層のような付加層１９を備えている。
【００６８】
図２は、本発明に係る太陽光制御フィルムの詳細な実施形態２０を示している。
【００６９】
この太陽光制御フィルム２０は、赤外線反射層２１および赤外線吸収層２３を備えている。
【００７０】
赤外線反射層２１は、第１のＰＥＴ基板２２に堆積された銀層または安定化銀層から構成されている。
【００７１】
赤外線吸収層２３は、第２のＰＥＴ基板２４に貼り付けられている。赤外線吸収層２３は、硬化ポリマー粘結剤内に分散されたナノ粒子から構成されている。
【００７２】
赤外線反射層２１が設けられた第１のＰＥＴ基板２２および赤外線吸収層２３が設けられた第２のＰＥＴ基板２４は、第１の接着剤２５によって互いに積層され、太陽光制御フィルム２０を形成することになる。これによって、赤外線吸収層２３は、赤外線反射層２１の方に寄せられて位置している。
【００７３】
可能であれば、太陽光制御フィルムは、耐擦過層またはハードコート層のような付加層２６を備えている。太陽光制御フィルム２０は、第２の接着剤２７によって、ガラス基板２８に貼り付けられている。
【００７４】
図３は、本発明に係る太陽光制御フィルムの代替的実施形態３０を示している。
【００７５】
この太陽光制御フィルム３０は、赤外線反射層３１および赤外線吸収層３３を備えている。
【００７６】
赤外線反射層は、第１のＰＥＴ基板３２に堆積された銀層または安定化銀層から構成されている。
【００７７】
赤外線吸収層３３は、第２のＰＥＴ基板３４に貼り付けられている。
【００７８】
赤外線吸収層３３は、硬化ポリマー粘結剤内に分散されたナノ粒子から構成されている。
【００７９】
赤外線反射層３１が設けられた第１のＰＥＴ基板および赤外線吸収層３３が設けられた第２のＰＥＴ基板３４は、第１の接着剤３５によって互いに積層され、太陽光制御フィルム３０を形成することになる。これによって、第２のＰＥＴ基板が、赤外線反射層３１の方に寄せられて位置している。
【００８０】
可能であれば、太陽光制御フィルムは、耐擦過層またはハードコート層のような付加層３６を備えている。太陽光制御フィルム３０は、第２の接着剤３７によってガラス基板３８に貼り付けられている。
【００８１】
図４は、太陽光制御フィルムのさらに他の実施形態４０を示している。
【００８２】
この太陽光制御フィルム４０は、赤外線反射層４１および赤外線吸収層４３を備えている。
【００８３】
赤外線反射層４１は、第１のＰＥＴ基板４２に堆積された銀層または安定化銀層３１から構成されている。
【００８４】
赤外線吸収層４３は、ＰＥＴ基板内に分散されたナノ粒子から構成されている。
【００８５】
赤外線反射層４１が設けられた第１のＰＥＴ基板４２および赤外線吸収層（ナノ粒子を含むＰＥＴ基板）は、第１の接着剤４５によって互いに積層され、太陽光制御フィルム４０を形成することになる。
【００８６】
可能であれば、太陽光制御フィルムは、耐擦過層またはハードコート層のような付加層４６を備えている。太陽光制御フィルム２０は、第２の接着剤４７によってガラス基板４８に貼り付けられている。
【００８７】
図５は、太陽光制御フィルムのさらに他の実施形態５０を示している。
【００８８】
この太陽光制御フィルム５０は、赤外線反射層５２および赤外線吸収層５３を備えている。
【００８９】
赤外線反射層５２は、第１のポリマー種および第２のポリマー種の交互層からなる多層から構成されている。
【００９０】
第１のポリマー種および第２のポリマー種は、一部の光が互いに隣接する層間の境界で反射されるように、異なる屈折率を有している。
【００９１】
赤外線吸収層５３は、硬化ポリマー粘結剤内に分散されたナノ粒子から構成されている。赤外線吸収層は、ＰＥＴ基板５４に貼り付けられている。
【００９２】
赤外線反射層５２、および赤外線吸収層５３が設けられたＰＥＴ基板５４は、第１の接着剤５５によって互いに積層され、太陽光制御フィルム５０を形成することになる。
【００９３】
可能であれば、太陽光制御フィルムは、耐擦過層またはハードコート層のような付加層５６を備えている。太陽光制御フィルム５０は、第２の接着剤５７によってガラス基板５８に貼り付けられている。
【００９４】
本発明に係る多くの太陽光制御フィルムの太陽光性能は、可視光透過率（ＶＬＴ）、総太陽エネルギー遮断率（ＴＳＥＲ）、および太陽熱利得係数（ＳＨＧＣ）を決定することによって、評価されることになる。
【００９５】
可視光透過率（ＶＬＴ）は、窓を透過する可視光スペクトル（３８０〜７８０ｎｍ）の百分率を指している。
【００９６】
総太陽エネルギー遮断率（ＴＳＥＲ）は、窓を透過するのが阻止または遮断された入射太陽エネルギー（３５０〜２５００ｎｍ）の全量を表している。
【００９７】
太陽熱利得係数（ＳＨＧＣ）は、窓を通過することが許容され、直接伝達かつ吸収され、次いで、対流および輻射によって内方に放出された入射太陽エネルギー（３５０〜２５００ｎｍ）の比率である。ＳＨＧＣは、０から１の間の数で表わされる。窓の太陽熱利得係数が小さいほど、窓を透過する太陽熱が小さいことになる。
【００９８】
ＳＨＧＣとＴＳＥＲとの間の関係は以下の通りである。
【００９９】
ＴＳＥＲ＝（１−ＳＨＧＣ）＊１００  ％
【０１００】
以下、評価を行った種々の太陽光制御フィルムについて説明する。
【０１０１】
フィルム１は、ＰＥＴ基板に堆積された赤外線反射銀層を備えている。
【０１０２】
フィルム２は、赤外線反射層としての銀層およびLaB６粒子を含む赤外線吸収層を備える本発明に係る太陽光制御フィルムから構成されている。
【０１０３】
ナノ粒子の濃度は、０．０２ｇ／ｍ２である。
【０１０４】
ナノ粒子は、２０から２００ｎｍの範囲内の直径を有し、その平均直径は、８０ｎｍ未満である。
【０１０５】
ナノ粒子は、ＵＶ硬化可能なアクリル粘結剤に分散されている。ナノ粒子を含むアクリル層の厚みは、２μｍである。
【０１０６】
フィルム３は、赤外線反射層としての銀層および酸化セリウムタングステンのナノ粒子を含む赤外線吸収層を備える本発明に係る太陽光制御フィルムから構成されている。
【０１０７】
ナノ粒子の濃度は、０．３ｇ／ｍ２である。ナノ粒子は、１０から１００ｎｍの範囲内、例えば、６０ｎｍの直径を有している。
【０１０８】
ナノ粒子は、ＵＶ硬化可能なアクリル粘結剤内に分散している。ナノ粒子を含むアクリル層の厚みは、２μｍである。
【０１０９】
フィルム４は、赤外線反射層としての銀層および酸化セリウムタングステンのナノ粒子を含む赤外線吸収層を備える本発明に係る太陽光制御フィルムから構成されている。
【０１１０】
ナノ粒子の濃度は、１．２ｇ／ｍ２である。ナノ粒子は、１０から１００ｎｍの範囲内、例えば、６０ｎｍの直径を有している。
【０１１１】
ナノ粒子は、ＵＶ硬化可能なアクリル粘結剤内に分散されている。ナノ粒子を含むアクリル層の厚みは、５μｍである。
【０１１２】
結果は、表１にまとめられている。
【０１１３】
【表１】
2010513942.tif 000003
【０１１４】
赤外線反射層を備えるフィルム１は、高いＶＬＴを有しているが、ＴＳＥＲが低くなっている。
【０１１５】
赤外線吸収層を赤外線反射層に加えることによって、ＶＬＴは、ほんのわずか低下しているが、ＴＳＥＲは、著しく増大している。
【図１】
2010513942.tif 000004
【図２】
2010513942.tif 000005
【図３】
2010513942.tif 000006
【図４】
2010513942.tif 000007
【図５】
2010513942.tif 000008
【国際調査報告】
2010513942.tif 000009
2010513942.tif 000010
2010513942.tif 000011